(57)【要約】【課題】原料由来の不純物が少ないリチウム金属複合酸化物粉末の提供。【解決手段】一次粒子のみ、もしくは該一次粒子と該一次粒子が凝集して形成された二次粒子と、から構成されたリチウム金属複合酸化物粉末であって、下記組成式（１）で表され、下記（Ａ）、（Ｂ）及び（Ｃ）の要件を全て満たすことを特徴とするリチウム金属複合酸化物粉末。Ｌｉ［Ｌｉｘ（Ｎｉ（１−ｙ−ｚ−ｗ）ＣｏｙＭｎｚＭｗ）１−ｘ］Ｏ２      （１）（ＭはＦｅ、Ｃｕ、Ｔｉ、Ｍｇ、Ａｌ、Ｗ、Ｂ、Ｍｏ、Ｎｂ、Ｚｎ、Ｓｎ、Ｚｒ、Ｇａ及びＶからなる群より選択される１種以上の金属元素、−０．１≦ｘ≦０．２、０≦ｙ≦０．４、０≦ｚ≦０．４、０≦ｗ≦０．１。）（Ａ）ＢＥＴ比表面積が２ｍ２／ｇ未満。（Ｂ）前記一次粒子の平均粒子径が１μｍ以上。（Ｃ）硫酸根含有量（質量％）に対するリチウム以外のアルカリ金属含有量（質量％）の比が０．１以上５０未満。【選択図】なし【特許請求の範囲】
【請求項１】
一次粒子のみ、もしくは該一次粒子と該一次粒子が凝集して形成された二次粒子と、から構成されたリチウム金属複合酸化物粉末であって、
下記組成式（１）で表され、下記（Ａ）、（Ｂ）及び（Ｃ）の要件を全て満たすことを特徴とするリチウム金属複合酸化物粉末。
Ｌｉ［Ｌｉｘ（Ｎｉ（１−ｙ−ｚ−ｗ）ＣｏｙＭｎｚＭｗ）１−ｘ］Ｏ２      （１）
（ただし、ＭはＦｅ、Ｃｕ、Ｔｉ、Ｍｇ、Ａｌ、Ｗ、Ｂ、Ｍｏ、Ｎｂ、Ｚｎ、Ｓｎ、Ｚｒ、Ｇａ及びＶからなる群より選択される１種以上の金属元素であり、−０．１≦ｘ≦０．２、０≦ｙ≦０．４、０≦ｚ≦０．４、０≦ｗ≦０．１を満たす。）
（Ａ）ＢＥＴ比表面積が２ｍ２／ｇ未満である。
（Ｂ）前記一次粒子の平均粒子径が１μｍ以上である。
（Ｃ）硫酸根含有量（質量％）に対するリチウム以外のアルカリ金属含有量（質量％）の比が０．１以上５０未満である。
【請求項２】
中和滴定により測定される前記リチウム金属複合酸化物粉末の残存アルカリに含まれる炭酸リチウムの含有量が、０．７質量％以下であり、かつ、中和滴定により測定される前記リチウム金属複合酸化物粉末の残存アルカリに含まれる水酸化リチウムの含有量が０．７質量％以下である請求項１に記載のリチウム金属複合酸化物粉末。
【請求項３】
リチウム以外のアルカリ金属含有量が０．００１質量％以上０．０５質量％以下である、請求項１又は２に記載のリチウム金属複合酸化物粉末。
【請求項４】
粒度分布測定値から求めた１０％累積径（Ｄ１０）、５０％累積径（Ｄ５０）および９０％累積径（Ｄ９０）において、５０％累積径（Ｄ５０）が２μｍ以上１５μｍ以下であり、さらに、下記式（Ｄ）の関係を満たす請求項１〜３のいずれか１項に記載のリチウム金属複合酸化物粉末。
０．８≦（Ｄ９０−Ｄ１０）／Ｄ５０≦３．５・・・（Ｄ）
【請求項５】
水分含有量（質量％）をＢＥＴ比表面積（ｍ２／ｇ）で除した値が０．００５以上０．５以下である請求項１〜４のいずれか１項に記載のリチウム金属複合酸化物粉末。
【請求項６】
請求項１〜５のいずれか１項に記載のリチウム金属複合酸化物粉末を含有する、リチウム二次電池用正極活物質。
【請求項７】
請求項６に記載のリチウム二次電池用正極活物質を含有する正極。
【請求項８】
請求項７に記載の正極を有するリチウム二次電池。
【発明の詳細な説明】
【技術分野】
【０００１】
本発明は、リチウム金属複合酸化物粉末、リチウム二次電池用正極活物質、正極及びリチウム二次電池に関する。
【背景技術】
【０００２】
リチウム金属複合酸化物粉末は、リチウム二次電池用正極活物質として用いられている。リチウム二次電池は、既に携帯電話用途やノートパソコン用途などの小型電源だけでなく、自動車用途や電力貯蔵用途などの中・大型電源においても、実用化が進んでいる。
【０００３】
リチウム金属複合酸化物粉末は、原料由来の不純物を含む。リチウム金属複合酸化物粉末を正極活物質として用いたリチウム二次電池において、この不純物は塗工性の低下や電池の膨れ等の不具合を引き起こす原因となりうる。
例えば特許文献１には、充放電反応に寄与しない不純物量を低減させ、熱安定性に優れた正極活物質が記載されている。具体的には、特許文献１では、硫酸根含有量が０．２質量％以下、かつ塩素含有量が０．１質量％以下の正極活物質が記載されている。
特許文献２には、一次粒子の表層部に存在している残存アルカリ量が少なく、かつ、サイクル特性に優れるリチウムニッケルコバルトマンガン系複合酸化物が記載されている。
【先行技術文献】
【特許文献】
【０００４】
【特許文献１】特開２０１５−１２２２６９号公報
【特許文献２】特開２０１１−１２４０８６号公報
【発明の概要】
【発明が解決しようとする課題】
【０００５】
リチウム二次電池の応用分野の拡大が進む中、リチウム二次電池の正極活物質には、さらなる電池特性の向上に加え、リチウム二次電池の生産性を高めるための易加工性が求められる。
本発明は上記事情に鑑みてなされたものであって、原料由来の不純物が一定の比率で含有されたリチウム金属複合酸化物粉末、これを用いた、リチウム二次電池用正極活物質、正極及びリチウム二次電池を提供することを課題とする。
【課題を解決するための手段】
【０００６】
すなわち、本発明は、下記［１］〜［８］の発明を包含する。
［１］一次粒子のみ、もしくは該一次粒子と該一次粒子が凝集して形成された二次粒子と、から構成されたリチウム金属複合酸化物粉末であって、下記組成式（１）で表され、下記（Ａ）、（Ｂ）及び（Ｃ）の要件を全て満たすことを特徴とするリチウム金属複合酸化物粉末。
Ｌｉ［Ｌｉｘ（Ｎｉ（１−ｙ−ｚ−ｗ）ＣｏｙＭｎｚＭｗ）１−ｘ］Ｏ２      （１）
（ただし、ＭはＦｅ、Ｃｕ、Ｔｉ、Ｍｇ、Ａｌ、Ｗ、Ｂ、Ｍｏ、Ｎｂ、Ｚｎ、Ｓｎ、Ｚｒ、Ｇａ、Ｌａ及びＶからなる群より選択される１種以上の金属元素であり、−０．１≦ｘ≦０．２、０≦ｙ≦０．４、０≦ｚ≦０．４、０≦ｗ≦０．１を満たす。）
（Ａ）ＢＥＴ比表面積が２ｍ２／ｇ未満である。
（Ｂ）前記一次粒子の平均粒子径が１μｍ以上である。
（Ｃ）硫酸根含有量（質量％）に対するリチウム以外のアルカリ金属含有量（質量％）の比が０．１以上５０未満である。
［２］中和滴定により測定される前記リチウム金属複合酸化物粉末の残存アルカリに含まれる炭酸リチウムの含有量が、０．７質量％以下であり、かつ、中和滴定により測定される前記リチウム金属複合酸化物粉末の残存アルカリに含まれる水酸化リチウムの含有量が０．７質量％以下である［１］に記載のリチウム金属複合酸化物粉末。
［３］リチウム以外のアルカリ金属含有量が０．００１質量％以上０．０５質量％以下である、［１］又は［２］に記載のリチウム金属複合酸化物粉末。
［４］粒度分布測定値から求めた１０％累積径（Ｄ１０）、５０％累積径（Ｄ５０）および９０％累積径（Ｄ９０）において、５０％累積径（Ｄ５０）が２μｍ以上１５μｍ以下であり、さらに、下記式（Ｄ）の関係を満たす［１］〜［３］のいずれか１つに記載のリチウム金属複合酸化物粉末。
０．８≦（Ｄ９０−Ｄ１０）／Ｄ５０≦３．５・・・（Ｄ）
［５］水分含有量（質量％）をＢＥＴ比表面積（ｍ２／ｇ）で除した値が０．００５以上０．５以下である［１］〜［４］のいずれか１つに記載のリチウム金属複合酸化物粉末。
［６］［１］〜［５］のいずれか１つに記載のリチウム金属複合酸化物粉末を含有する、リチウム二次電池用正極活物質。
［７］［６］に記載のリチウム二次電池用正極活物質を含有する正極。
［８］［７］に記載の正極を有するリチウム二次電池。
【発明の効果】
【０００７】
本発明によれば、原料由来の不純物が少ないリチウム金属複合酸化物粉末、これを用いた、リチウム二次電池用正極活物質、正極及びリチウム二次電池を提供することができる。
【図面の簡単な説明】
【０００８】
【図１Ａ】リチウムイオン二次電池の一例を示す概略構成図である。
【図１Ｂ】リチウムイオン二次電池の一例を示す概略構成図である。
【発明を実施するための形態】
【０００９】
＜リチウム金属複合酸化物粉末＞
本実施形態は、一次粒子のみ、もしくは該一次粒子と該一次粒子が凝集して形成された二次粒子と、から構成されたリチウム金属複合酸化物粉末である。本実施形態のリチウム金属複合酸化物粉末は、下記組成式（Ｉ）で表され、下記（Ａ）、（Ｂ）及び（Ｃ）の要件を全て満たす。
Ｌｉ［Ｌｉｘ（Ｎｉ（１−ｙ−ｚ−ｗ）ＣｏｙＭｎｚＭｗ）１−ｘ］Ｏ２  ・・・（１）
（ただし、ＭはＦｅ、Ｃｕ、Ｔｉ、Ｍｇ、Ａｌ、Ｗ、Ｂ、Ｍｏ、Ｎｂ、Ｚｎ、Ｓｎ、Ｚｒ、Ｇａ、Ｌａ及びＶからなる群より選択される１種以上の金属元素であり、−０．１≦ｘ≦０．２、０≦ｙ≦０．４、０≦ｚ≦０．４、０≦ｗ≦０．１を満たす。）
（Ａ）ＢＥＴ比表面積が２ｍ２／ｇ未満である。
（Ｂ）前記一次粒子の平均粒子径が１μｍ以上である。
（Ｃ）硫酸根含有量（質量％）に対するリチウム以外のアルカリ金属含有量（質量％）の比が０．１以上５０未満である。
【００１０】
本実施形態のリチウム金属複合酸化物粉末は、一次粒子のみから構成されていてもよく、一次粒子と、該一次粒子が凝集して形成された二次粒子とから構成されていてもよい。  
【００１１】
≪組成式（１）≫
本実施形態のリチウム金属複合酸化物粉末は、下記組成式（Ｉ）で表される。
Ｌｉ［Ｌｉｘ（Ｎｉ（１−ｙ−ｚ−ｗ）ＣｏｙＭｎｚＭｗ）１−ｘ］Ｏ２  ・・・（１）
（ただし、ＭはＦｅ、Ｃｕ、Ｔｉ、Ｍｇ、Ａｌ、Ｗ、Ｂ、Ｍｏ、Ｎｂ、Ｚｎ、Ｓｎ、Ｚｒ、Ｇａ、Ｌａ及びＶからなる群より選択される１種以上の金属元素であり、−０．１≦ｘ≦０．２、０≦ｙ≦０．４、０≦ｚ≦０．４、０≦ｗ≦０．１を満たす。）
【００１２】
サイクル特性が高いリチウム二次電池を得る観点から、前記組成式（Ｉ）におけるｘは０を超えることが好ましく、０．０１以上であることがより好ましく、０．０２以上であることがさらに好ましい。また、初回クーロン効率がより高いリチウム二次電池を得る観点から、前記組成式（Ｉ）におけるｘは０．１以下であることが好ましく、０．０８以下であることがより好ましく、０．０６以下であることがさらに好ましい。
ｘの上限値と下限値は任意に組み合わせることができる。
【００１３】
また、電池の内部抵抗が低いリチウム二次電池を得る観点から、前記組成式（Ｉ）におけるｙは０を超えることが好ましく、０．００５以上であることがより好ましく、０．０１以上であることがさらに好ましく、０．０５以上であることが特に好ましい。また、熱的安定性が高いリチウム二次電池を得る観点から、前記組成式（Ｉ）におけるｙは０．３５以下であることがより好ましく、０．３３以下であることがさらに好ましい。
ｙの上限値と下限値は任意に組み合わせることができる。
【００１４】
また、サイクル特性が高いリチウム二次電池を得る観点から、前記組成式（Ｉ）におけるｚは０．０１以上であることが好ましく、０．０２以上であることがより好ましく、０．１以上であることがさらに好ましい。また、高温（例えば６０℃環境下）での保存性が高いリチウム二次電池を得る観点から、前記組成式（Ｉ）におけるｚは０．４以下であることが好ましく、０．３８以下であることがより好ましく、０．３５以下であることがさらに好ましい。
ｚの上限値と下限値は任意に組み合わせることができる。
【００１５】
また、電池の内部抵抗が低いリチウム二次電池を得る観点から、前記組成式（Ｉ）におけるｗは０を超えることが好ましく、０．０００５以上であることがより好ましく、０．００１以上であることがさらに好ましい。また、高い電流レートにおいて放電容量が高いリチウム二次電池を得る観点から、前記組成式（Ｉ）におけるｗは０．０９以下であることが好ましく、０．０８以下であることがより好ましく、０．０７以下であることがさらに好ましい。
ｗの上限値と下限値は任意に組み合わせることができる。
【００１６】
前記組成式（Ｉ）におけるｙ＋ｚ＋ｗは０．５未満が好ましく、０．３以下がより好ましい。
【００１７】
前記組成式（Ｉ）におけるＭはＦｅ、Ｃｕ、Ｔｉ、Ｍｇ、Ａｌ、Ｗ、Ｂ、Ｍｏ、Ｎｂ、Ｚｎ、Ｓｎ、Ｚｒ、Ｇａ、Ｌａ及びＶからなる群より選択される１種以上の金属を表す。
【００１８】
また、サイクル特性が高いリチウム二次電池を得る観点から、組成式（Ｉ）におけるＭは、Ｔｉ、Ｍｇ、Ａｌ、Ｗ、Ｂ、Ｚｒからなる群より選択される１種以上の金属であることが好ましく、熱的安定性が高いリチウム二次電池を得る観点から、Ｔｉ、Ａｌ、Ｗ、Ｂ、Ｚｒからなる群より選択される１種以上の金属であることが好ましい。
【００１９】
・要件（Ａ）
本実施形態のリチウム金属複合酸化物粉末は、ＢＥＴ比表面積が２ｍ２／ｇ未満であり、１．８ｍ２／ｇ以下が好ましく、１．６ｍ２／ｇ以下がより好ましく、１．４ｍ２／ｇ以下が特に好ましい。
【００２０】
・要件（Ｂ）
本実施形態のリチウム金属複合酸化物粉末は、一次粒子の平均粒子径が１μｍ以上であり、１．１μｍ以上が好ましく、１．２μｍ以上がより好ましい。
また、一次粒子径の上限値は特に限定されない。一例を挙げると、一次粒子の平均粒子径は５．０μｍ以下であってもよく、４．０μｍ以下であってもよく、３．０μｍ以下であってもよい。
【００２１】
・・一次粒子の平均粒子径
まず、リチウム金属複合酸化物粉末を、サンプルステージ上に貼った導電性シート上に載せ、日本電子株式会社製ＪＳＭ−５５１０を用いて、加速電圧が２０ｋＶの電子線を照射してＳＥＭ観察を行う。ＳＥＭ観察により得られた画像（ＳＥＭ写真）から任意に５０個の一次粒子を抽出し、それぞれの一次粒子について、一次粒子の投影像を一定方向から引いた平行線ではさんだ平行線間の距離（定方向径）を一次粒子の粒子径として測定する。得られた一次粒子の粒子径の算術平均値が、リチウム金属複合酸化物粉末の平均一次粒子径である。
【００２２】
上記要件（Ａ）および（Ｂ）を満たすような本実施形態のリチウム金属複合酸化物粉末は、粒界が少なく、正極材の成型時の加圧操作で粒子の割れが生じにくいという優れた効果を奏する。また、要件（Ｃ）にて説明する硫酸根含有量（質量％）に対するリチウム以外のアルカリ金属含有量（質量％）の比を所定の範囲に調整しやすいという効果も有する。
【００２３】
・要件（Ｃ）
本実施形態のリチウム金属複合酸化物粉末は、硫酸根含有量（質量％）に対するリチウム以外のアルカリ金属含有量（質量％）の比が０．１以上５０未満であり、０．５以上４０以下が好ましく、０．７以上３０以下がより好ましい。
本明細書において、「硫酸根」とは、焼成工程後のリチウム金属複合酸化物粉末に含まれるＳＯ４２−を意味する。
【００２４】
要件（Ｃ）を満たす本実施形態のリチウム金属複合酸化物粉末に含有される、リチウム以外のアルカリ金属と硫酸根と比が一定の範囲内である。本実施形態のリチウム金属複合酸化物粉末は、前述の要件（Ａ）および（Ｂ）のため、一次粒子が一定以上大きく、硫酸根を洗浄により調整しやすい。一方、一次粒子が一定以下の粒径を有する場合、該一次粒子により構成される二次粒子には粒界が多く、洗浄により硫酸根の含有量を調整することは難しく、硫酸根が多く残留しやすい。
本実施形態のリチウム金属複合酸化物粉末は、二次粒子の粒界が少ないため、粒子表面の硫酸根の存在量が少ないと推察される。
【００２５】
硫酸根は吸湿性が高い。また、ＳＯ４２−が多く、カウンターイオン（アルカリ金属）が少ないと、ＳＯ４２−が不安定となり、吸湿性が高くなりやすい。そのため硫酸根が多く残留するリチウム金属複合酸化物粉末を正極活物質として用いると、水分を吸収してしまう。この水分は、正極材中のアルカリ成分と反応し、ｐＨが増大して、正極材が有するバインダー成分が変化し、ゲル化する原因となる。
【００２６】
一方、ＳＯ４２−が少なく、カウンターイオン（アルカリ金属）が多すぎると、リチウム金属複合酸化物粉末の結晶構造において、本来リチウムイオンが存在するサイトにリチウム以外のアルカリ金属が存在する割合が高まり、電池の内部抵抗が高くなる。
【００２７】
本実施形態において、硫酸根含有量（質量％）に対するリチウム以外のアルカリ金属含有量（質量％）の比は下記の方法により測定できる。
リチウム金属複合酸化物粉末を塩酸に溶解させた後、誘導結合プラズマ発光分析法（ＩＣＰ）を行い、硫黄原子量およびリチウム以外のアルカリ金属の原子量を測定する。次いで、測定した硫黄原子量を硫酸根に換算する。測定したリチウム以外のアルカリ金属の原子量および硫酸根量からリチウム金属複合酸化物粉末に含有されたリチウム以外のアルカリ金属の含有量（質量％）および硫酸根含有量（質量％）を算出し、リチウム以外のアルカリ金属の含有量（質量％）の値を、硫酸根含有量（質量％）の値で除し、硫酸根含有量（質量％）に対するリチウム以外のアルカリ金属含有量（質量％）の比を算出する。
【００２８】
本実施形態のリチウム金属複合酸化物粉末は、サイクル特性が高いリチウム二次電池を得る観点から、粒度分布測定値から求めた１０％累積径（Ｄ１０）、５０％累積径（Ｄ５０）および９０％累積径（Ｄ９０）において、５０％累積径（Ｄ５０）が２μｍ以上１５μｍ以下であり、さらに、下記式（Ｄ）の関係を満たすことが好ましい。
０．８≦（Ｄ９０−Ｄ１０）／Ｄ５０≦３．５・・・（Ｄ）
【００２９】
前記５０％累積径（Ｄ５０）の下限値は、２．２μｍ以上が好ましく、２．５μｍ以上がより好ましく、３．０μｍ以上がさらに好ましい。
前記５０％累積径（Ｄ５０）の上限値は、１０μｍ以下が好ましく、８．０μｍ以下がより好ましく、５．０μｍ以下がさらに好ましい。
５０％累積径（Ｄ５０）の上限値及び下限値は任意に組み合わせることができる。本実施形態においては、２．２μｍ以上１０μｍ以下が好ましく、２．５μｍ以上８．０μｍ以下がより好ましく、３．０μｍ以上５．０μｍ以下がさらに好ましい。
【００３０】
式（Ｄ）で表される関係の下限値は、１．０以上が好ましく、１．５以上がより好ましく、２．０以上が特に好ましい。
式（Ｄ）で表される関係の上限値は、３．４以下が好ましく、３．２以下がより好ましく、３．０以下が特に好ましい。
式（Ｄ）で表される関係の上限値及び下限値は任意に組み合わせることができる。本実施形態においては、１．０以上３．４以下が好ましく、１．５以上３．２以下がより好ましく、２．０以上３．０以下が特に好ましい。
【００３１】
本実施形態のリチウム金属複合酸化物粉末は、電極作成時の塗工性を高める観点から水分含有量（質量％）をＢＥＴ比表面積（ｍ２／ｇ）で除した値が０．００５以上０．３以下であることが好ましく、０．００８以上０．２以下がより好ましく、０．０１０以上０．０５以下がさらに好ましい。
【００３２】
本実施形態のリチウム金属複合酸化物粉末は、中和滴定により測定される前記リチウム金属複合酸化物粉末の残存アルカリに含まれる炭酸リチウムの含有量が、０．７質量％以下であり、かつ、中和滴定により測定される前記リチウム金属複合酸化物粉末の残存アルカリに含まれる水酸化リチウムの含有量が０．７質量％以下であることが好ましい。
炭酸リチウムの含有量は、０．６９質量％以下がより好ましく、０．６８以下がさらに好ましい。
水酸化リチウムの含有量が、０．５質量％以下がより好ましく、０．２質量％以下がさらに好ましい。
【００３３】
本実施形態のリチウム金属複合酸化物粉末は、放電容量が高く、内部抵抗が低いリチウム二次電池を得る観点から、リチウム以外のアルカリ金属含有量が０．００１質量％以上０．０５質量％以下が好ましく、０．００１２質量％以上０．０３質量％以下がより好ましく、０．００１４質量％以上０．０１質量％以下がさらに好ましく、０．００１６以上、０，００５以下が特に好ましい。
【００３４】
＜リチウム金属複合酸化物粉末の製造方法＞
本実施形態のリチウム金属複合酸化物粉末を製造するにあたって、まず、リチウム以外の金属、すなわち、Ｎｉ、Ｃｏ及びＭｎから構成される必須金属、並びに、Ｆｅ、Ｃｕ、Ｔｉ、Ｍｇ、Ａｌ、Ｗ、Ｂ、Ｍｏ、Ｎｂ、Ｚｎ、Ｓｎ、Ｚｒ、Ｇａ及びＶのうちいずれか１種以上の任意金属を含む金属複合化合物を調製し、当該金属複合化合物を適当なリチウム塩と、不活性溶融剤と焼成することが好ましい。金属複合化合物としては、金属複合水酸化物又は金属複合酸化物が好ましい。以下に、リチウム金属複合酸化物粉末の製造方法の一例を、金属複合化合物の製造工程と、リチウム金属複合酸化物の製造工程とに分けて説明する。
【００３５】
（金属複合化合物の製造工程）
金属複合化合物は、通常公知のバッチ共沈殿法又は連続共沈殿法により製造することが可能である。以下、金属として、ニッケル、コバルト及びマンガンを含む金属複合水酸化物を例に、その製造方法を詳述する。
【００３６】
まず共沈殿法、特に特開２００２−２０１０２８号公報に記載された連続法により、ニッケル塩溶液、コバルト塩溶液、マンガン塩溶液、及び錯化剤を反応させ、ＮｉａＣｏｂＭｎｃ（ＯＨ）２（式中、ａ＋ｂ＋ｃ＝１）で表される金属複合水酸化物を製造する。
【００３７】
上記ニッケル塩溶液の溶質であるニッケル塩としては、特に限定されないが、例えば硫酸ニッケル、硝酸ニッケル、塩化ニッケル及び酢酸ニッケルのうちの何れか１種又は２種以上を使用することができる。上記コバルト塩溶液の溶質であるコバルト塩としては、例えば硫酸コバルト、硝酸コバルト、塩化コバルト、及び酢酸コバルトのうちの何れか１種又は２種以上を使用することができる。上記マンガン塩溶液の溶質であるマンガン塩としては、例えば硫酸マンガン、硝酸マンガン、塩化マンガン、及び酢酸マンガンのうちの何れか１種又は２種以上を使用することができる。以上の金属塩は、上記ＮｉａＣｏｂＭｎｃ（ＯＨ）２の組成比に対応する割合で用いられる。また、溶媒として水が使用される。
【００３８】
錯化剤としては、水溶液中で、ニッケル、コバルト、及びマンガンのイオンと錯体を形成可能なものであり、例えばアンモニウムイオン供給体（水酸化アンモニウム、硫酸アンモニウム、塩化アンモニウム、炭酸アンモニウム、弗化アンモニウム等のアンモニウム塩）、ヒドラジン、エチレンジアミン四酢酸、ニトリロ三酢酸、ウラシル二酢酸、及びグリシンが挙げられる。
【００３９】
沈殿に際しては、水溶液のｐＨ値を調整するため、必要ならばアルカリ金属水酸化物（例えば水酸化ナトリウム、水酸化カリウム）を添加する。
【００４０】
上記ニッケル塩溶液、コバルト塩溶液、及びマンガン塩溶液のほか、錯化剤を反応槽に連続して供給させると、ニッケル、コバルト、及びマンガンが反応し、ＮｉａＣｏｂＭｎｃ（ＯＨ）２が製造される。反応に際しては、反応槽の温度が例えば２０℃以上８０℃以下、好ましくは３０〜７０℃の範囲内で制御され、反応槽内のｐＨ値は例えばｐＨ９以上ｐＨ１３以下、好ましくはｐＨ１１以上ｐＨ１３以下の範囲内で制御され、反応槽内の物質が適宜撹拌される。反応槽は、形成された反応沈殿物を分離のためオーバーフローさせるタイプのものである。
【００４１】
反応槽に供給する金属塩の濃度、攪拌速度、反応温度、反応ｐＨ、及び後述する焼成条件等を適宜制御することにより、下記工程で最終的に得られるリチウム金属複合酸化物の二次粒子径、細孔半径等の各種物性を制御することが出来る。上記の条件の制御に加えて、各種気体、例えば、窒素、アルゴン、二酸化炭素等の不活性ガス、空気、酸素等の酸化性ガス、あるいはそれらの混合ガスを反応槽内に供給してもよい。気体以外に酸化状態を促すものとして、過酸化水素などの坂酸化物、過マンガン酸塩などの過酸化物塩、過塩素酸塩、次亜塩素酸塩、硝酸、ハロゲン、オゾンなどを使用することができる。気体以外に還元状態を促すものとして、シュウ酸、ギ酸などの有機酸、亜硫酸塩、ヒドラジンなどを使用する事ができる。
【００４２】
例えば、反応槽内の反応ｐＨを高くすると、二次粒子径が小さい金属複合化合物が得られやすい。一方、反応ｐＨを低くすると、二次粒子径が大きい金属複合化合物が得られやすい。また、反応槽内の酸化状態を高くすると、空隙を多く有する金属複合化合物が得られやすい。一方、酸化状態を低くすると、緻密な金属複合化合物が得られやすい。反応条件については、使用する反応槽のサイズ等にも依存することから、最終的に得られるリチウム複合酸化物の各種物性をモニタリングしつつ、反応条件を最適化すれば良い。
【００４３】
以上の反応後、得られた反応沈殿物を水で洗浄した後、乾燥し、ニッケルコバルトマンガン複合化合物としてのニッケルコバルトマンガン水酸化物を単離する。また、必要に応じて弱酸水や水酸化ナトリウムや水酸化カリウムを含むアルカリ溶液で洗浄しても良い。
なお、上記の例では、ニッケルコバルトマンガン複合水酸化物を製造しているが、ニッケルコバルトマンガン複合酸化物を調製してもよい。
【００４４】
（リチウム金属複合酸化物の製造工程）
上記金属複合酸化物又は金属複合水酸化物を乾燥した後、リチウム塩と混合する。また、本実施形態において、この混合と同時に不活性溶融剤を混合することが好ましい。
金属複合酸化物若しくは金属複合水酸化物、リチウム塩及び不活性溶融剤を含む、不活性溶融剤含有混合物を焼成することにより、不活性溶融剤の存在下で、混合物を焼成することになる。不活性溶融剤の存在下で焼成することにより、一次粒子同士が焼結して二次粒子が生成することを抑制できる。また、結晶性の高い一次粒子を得ることができる。
【００４５】
本実施形態において、乾燥条件は特に制限されないが、例えば、金属複合酸化物又は金属複合水酸化物が酸化・還元されない条件（酸化物が酸化物のまま維持される、水酸化物が水酸化物のまま維持される）、金属複合水酸化物が酸化される条件（水酸化物が酸化物に酸化される）、金属複合酸化物が還元される条件（酸化物が水酸化物に還元される）のいずれの条件でもよい。酸化・還元がされない条件のためには、窒素、ヘリウム及びアルゴン等の不活性ガスを使用すればよく、水酸化物が酸化される条件では、酸素又は空気を使用すればよい。また、金属複合酸化物が還元される条件としては、不活性ガス雰囲気下、ヒドラジン、亜硫酸ナトリウム等の還元剤を使用すればよい。リチウム塩としては、炭酸リチウム、硝酸リチウム、酢酸リチウム、水酸化リチウム、水酸化リチウム水和物、酸化リチウムのうち何れか一つ、または、二つ以上を混合して使用することができる。
【００４６】
金属複合酸化物又は金属複合水酸化物の乾燥後に、適宜分級を行ってもよい。以上のリチウム塩と金属複合水酸化物とは、最終目的物の組成比を勘案して用いられる。例えば、ニッケルコバルトマンガン複合水酸化物を用いる場合、リチウム塩と当該金属複合水酸化物は、ＬｉＮｉａＣｏｂＭｎｃＯ２（式中、ａ＋ｂ＋ｃ＝１）の組成比に対応する割合で用いられる。ニッケルコバルトマンガン金属複合水酸化物及びリチウム塩の混合物を焼成することによって、リチウム−ニッケルコバルトマンガン複合酸化物が得られる。なお、焼成には、所望の組成に応じて乾燥空気、酸素雰囲気、不活性雰囲気等が用いられ、必要ならば複数の加熱工程が実施される。
【００４７】
本実施形態においては、不活性溶融剤の存在下で混合物の焼成を行うことで、混合物の反応を促進させることができる。不活性溶融剤は、焼成後のリチウム金属複合酸化物粉末に残留していてもよいし、焼成後に水などで洗浄すること等により除去されていてもよい。本実施形態においては、要件（Ｃ）に制御するため、焼成後のリチウム複合金属酸化物は水などを用いて洗浄することが好ましく、洗浄に用いる水の量を調整することが好ましいい。また、洗浄に用いる水にあらかじめ硫酸根、もしくはリチウム以外のアルカリ金属を含有させた洗浄液を調整し、前記洗浄液を用いた洗浄を行う方法も好ましく用いられる。
【００４８】
焼成における保持温度を調整することにより、得られるリチウム金属複合酸化物の一次粒子の粒子径、二次粒子の粒子径を本実施形態の好ましい範囲に制御できる。
通常、保持温度が高くなればなるほど、一次粒子の粒子径および二次粒子の粒子径は大きくなり、ＢＥＴ比表面積は小さくなる傾向にある。焼成における保持温度は、用いる遷移金属元素の種類、沈殿剤、不活性溶融剤の種類、量に応じて適宜調整すればよい。
本実施形態においては、保持温度の設定は、後述する不活性溶融剤の融点を考慮すればよく、不活性溶融剤の融点マイナス２００℃以上不活性溶融剤の融点プラス２００℃以下の範囲で行うことが好ましい。
保持温度として、具体的には、２００℃以上１１５０℃以下の範囲を挙げることができ、３００℃以上１０５０℃以下が好ましく、５００℃以上１０００℃以下がより好ましい。
【００４９】
また、前記保持温度で保持する時間は、０．１時間以上２０時間以下が挙げられ、０．５時間以上１０時間以下が好ましい。前記保持温度までの昇温速度は、通常５０℃／時間以上４００℃／時間以下であり、前記保持温度から室温までの降温速度は、通常１０℃／時間以上４００℃／時間以下である。また、焼成の雰囲気としては、大気、酸素、窒素、アルゴンまたはこれらの混合ガスを用いることができる。
保持温度、保持温度で保持する時間および焼成の雰囲気を適切に設定することで、要件（Ａ）、（Ｂ）およびリチウム金属複合酸化物粉末の残存アルカリに含まれる炭酸リチウムの含有量、水酸化リチウムの含有量を好適な範囲に調整することが可能となる。
【００５０】
焼成によって得たリチウム金属複合酸化物は、粉砕後に適宜分級され、リチウム二次電池に適用可能な正極活物質とされる。
【００５１】
本実施形態に使用することができる不活性溶融剤は、焼成の際に混合物と反応し難いものであれば特に限定されない。本実施形態においては、Ｎａ、Ｋ、ＲｂおよびＣｓからなる群より選ばれる１種以上の元素（以下、「Ａ」と称する。）のフッ化物、Ａの塩化物、Ａの炭酸塩、Ａの硫酸塩、Ａの硝酸塩、Ａのリン酸塩、Ａの水酸化物、Ａのモリブデン酸塩およびＡのタングステン酸塩からなる群より選ばれる１種以上が挙げられる。
【００５２】
Ａのフッ化物としては、ＮａＦ（融点：９９３℃）、ＫＦ（融点：８５８℃）、ＲｂＦ（融点：７９５℃）およびＣｓＦ（融点：６８２℃）を挙げることができる。
【００５３】
Ａの塩化物としては、ＮａＣｌ（融点：８０１℃）、ＫＣｌ（融点：７７０℃）、ＲｂＣｌ（融点：７１８℃）およびＣｓＣｌ（融点：６４５℃）を挙げることができる。
【００５４】
Ａの炭酸塩としては、Ｎａ２ＣＯ３（融点：８５４℃）、Ｋ２ＣＯ３（融点：８９９℃）、Ｒｂ２ＣＯ３（融点：８３７℃）およびＣｓ２ＣＯ３（融点：７９３℃）を挙げることができる。
【００５５】
Ａの硫酸塩としては、Ｎａ２ＳＯ４（融点：８８４℃）、Ｋ２ＳＯ４（融点：１０６９℃）、Ｒｂ２ＳＯ４（融点：１０６６℃）およびＣｓ２ＳＯ４（融点：１００５℃）を挙げることができる。
【００５６】
Ａの硝酸塩としては、ＮａＮＯ３（融点：３１０℃）、ＫＮＯ３（融点：３３７℃）、ＲｂＮＯ３（融点：３１６℃）およびＣｓＮＯ３（融点：４１７℃）を挙げることができる。
【００５７】
Ａのリン酸塩としては、Ｎａ３ＰＯ４、Ｋ３ＰＯ４（融点：１３４０℃）、Ｒｂ３ＰＯ４およびＣｓ３ＰＯ４を挙げることができる。
【００５８】
Ａの水酸化物としては、ＮａＯＨ（融点：３１８℃）、ＫＯＨ（融点：３６０℃）、ＲｂＯＨ（融点：３０１℃）およびＣｓＯＨ（融点：２７２℃）を挙げることができる。
【００５９】
Ａのモリブデン酸塩としては、Ｎａ２ＭｏＯ４（融点：６９８℃）、Ｋ２ＭｏＯ４（融点：９１９℃）、Ｒｂ２ＭｏＯ４（融点：９５８℃）およびＣｓ２ＭｏＯ４（融点：９５６℃）を挙げることができる。
【００６０】
Ａのタングステン酸塩としては、Ｎａ２ＷＯ４（融点：６８７℃）、Ｋ２ＷＯ４、Ｒｂ２ＷＯ４およびＣｓ２ＷＯ４を挙げることができる。
【００６１】
本実施形態においては、これらの不活性溶融剤を２種以上用いることもできる。２種以上用いる場合は、融点が下がることもある。また、これらの不活性溶融剤の中でも、より結晶性が高いリチウム金属複合酸化物粉末を得るための不活性溶融剤としては、Ａの炭酸塩およびＡの塩化物のいずれか一方又は両方であることが好ましい。また、Ａとしては、ナトリウム（Ｎａ）およびカリウム（Ｋ）のいずれか一方又は両方であることが好ましい。すなわち、上記の中で、とりわけ好ましい不活性溶融剤は、ＮａＣｌ、ＫＣｌ、Ｎａ２ＣＯ３およびＫ２ＣＯ３からなる群より選ばれる１種以上である。
これらの不活性溶融剤を用いることにより、得られるリチウム金属複合酸化物について、要件（Ａ）及び要件（Ｂ）を本実施形態の好ましい範囲に制御できる。
【００６２】
本実施形態において、不活性溶融剤として、硫酸カリウムおよび硫酸ナトリウムのいずれか一方又は両方を用いた場合には、得られるリチウム金属複合酸化物の一次粒子と二次粒子の平均粒子径を本実施形態の好ましい範囲に制御できる。
【００６３】
本実施形態において、焼成時の不活性溶融剤の存在量は適宜選択すればよい。得られるリチウム金属複合酸化物の要件（Ｂ）の範囲とするためには、不活性溶融剤の存在量はリチウム化合物１００質量部に対して０．１質量部以上であることが好ましく、１質量部以上であることがより好ましい。また、必要に応じて、上記に挙げた不活性溶融剤以外の不活性溶融剤を併せて用いてもよい。該溶融剤としては、ＮＨ４Ｃｌ、ＮＨ４Ｆなどのアンモニウム塩等を挙げることができる。
【００６４】
＜リチウム二次電池用正極活物質＞
本実施形態は、前記本実施形態のリチウム金属複合酸化物粉末を含有するリチウム二次電池用正極活物質である。
【００６５】
＜リチウム二次電池＞
次いで、リチウム二次電池の構成を説明しながら、本実施形態のリチウム二次電池用正極活物質の製造方法により製造されたリチウム二次電池用正極活物質を用いた正極、およびこの正極を有するリチウム二次電池について説明する。
【００６６】
本実施形態のリチウム二次電池の一例は、正極および負極、正極と負極との間に挟持されるセパレータ、正極と負極との間に配置される電解液を有する。
【００６７】
図１Ａ、図１Ｂは、本実施形態のリチウム二次電池の一例を示す模式図である。本実施形態の円筒型のリチウム二次電池１０は、次のようにして製造する。
【００６８】
まず、図１Ａに示すように、帯状を呈する一対のセパレータ１、一端に正極リード２１を有する帯状の正極２、および一端に負極リード３１を有する帯状の負極３を、セパレータ１、正極２、セパレータ１、負極３の順に積層し、巻回することにより電極群４とする。
【００６９】
次いで、図１Ｂに示すように、電池缶５に電極群４および不図示のインシュレーターを収容した後、缶底を封止し、電極群４に電解液６を含浸させ、正極２と負極３との間に電解質を配置する。さらに、電池缶５の上部をトップインシュレーター７および封口体８で封止することで、リチウム二次電池１０を製造することができる。
【００７０】
電極群４の形状としては、例えば、電極群４を巻回の軸に対して垂直方向に切断したときの断面形状が、円、楕円、長方形、角を丸めた長方形となるような柱状の形状を挙げることができる。
【００７１】
また、このような電極群４を有するリチウム二次電池の形状としては、国際電気標準会議（ＩＥＣ）が定めた電池に対する規格であるＩＥＣ６００８６、又はＪＩＳ  Ｃ  ８５００で定められる形状を採用することができる。例えば、円筒型、角型などの形状を挙げることができる。
【００７２】
さらに、リチウム二次電池は、上記巻回型の構成に限らず、正極、セパレータ、負極、セパレータの積層構造を繰り返し重ねた積層型の構成であってもよい。積層型のリチウム二次電池としては、いわゆるコイン型電池、ボタン型電池、ペーパー型（又はシート型）電池を例示することができる。
【００７３】
以下、各構成について順に説明する。
（正極）
本実施形態の正極は、まず正極活物質、導電材およびバインダーを含む正極合剤を調整し、正極合剤を正極集電体に担持させることで製造することができる。
【００７４】
（導電材）
本実施形態の正極が有する導電材としては、炭素材料を用いることができる。炭素材料として黒鉛粉末、カーボンブラック（例えばアセチレンブラック）、繊維状炭素材料などを挙げることができる。カーボンブラックは、微粒で表面積が大きいため、少量を正極合剤中に添加することにより正極内部の導電性を高め、充放電効率および出力特性を向上させることができるが、多く入れすぎるとバインダーによる正極合剤と正極集電体との結着力、および正極合剤内部の結着力がいずれも低下し、かえって内部抵抗を増加させる原因となる。
【００７５】
正極合剤中の導電材の割合は、正極活物質１００質量部に対して５質量部以上２０質量部以下であると好ましい。導電材として黒鉛化炭素繊維、カーボンナノチューブなどの繊維状炭素材料を用いる場合には、この割合を下げることも可能である。
【００７６】
（バインダー）
本実施形態の正極が有するバインダーとしては、熱可塑性樹脂を用いることができる。この熱可塑性樹脂としては、ポリフッ化ビニリデン（以下、ＰＶｄＦということがある。）、ポリテトラフルオロエチレン（以下、ＰＴＦＥということがある。）、四フッ化エチレン・六フッ化プロピレン・フッ化ビニリデン系共重合体、六フッ化プロピレン・フッ化ビニリデン系共重合体、四フッ化エチレン・パーフルオロビニルエーテル系共重合体などのフッ素樹脂；ポリエチレン、ポリプロピレンなどのポリオレフィン樹脂；を挙げることができる。
【００７７】
これらの熱可塑性樹脂は、２種以上を混合して用いてもよい。バインダーとしてフッ素樹脂およびポリオレフィン樹脂を用い、正極合剤全体に対するフッ素樹脂の割合を１質量％以上１０質量％以下、ポリオレフィン樹脂の割合を０．１質量％以上２質量％以下とすることによって、正極集電体との密着力および正極合剤内部の結合力がいずれも高い正極合剤を得ることができる。
【００７８】
（正極集電体）
本実施形態の正極が有する正極集電体としては、Ａｌ、Ｎｉ、ステンレスなどの金属材料を形成材料とする帯状の部材を用いることができる。なかでも、加工しやすく、安価であるという点でＡｌを形成材料とし、薄膜状に加工したものが好ましい。
【００７９】
正極集電体に正極合剤を担持させる方法としては、正極合剤を正極集電体上で加圧成型する方法が挙げられる。また、有機溶媒を用いて正極合剤をペースト化し、得られる正極合剤のペーストを正極集電体の少なくとも一面側に塗布して乾燥させ、プレスし固着することで、正極集電体に正極合剤を担持させてもよい。
【００８０】
正極合剤をペースト化する場合、用いることができる有機溶媒としては、Ｎ，Ｎ―ジメチルアミノプロピルアミン、ジエチレントリアミンなどのアミン系溶媒；テトラヒドロフランなどのエーテル系溶媒；メチルエチルケトンなどのケトン系溶媒；酢酸メチルなどのエステル系溶媒；ジメチルアセトアミド、Ｎ−メチル−２−ピロリドン（以下、ＮＭＰということがある。）などのアミド系溶媒；が挙げられる。
【００８１】
正極合剤のペーストを正極集電体へ塗布する方法としては、例えば、スリットダイ塗工法、スクリーン塗工法、カーテン塗工法、ナイフ塗工法、グラビア塗工法および静電スプレー法が挙げられる。
【００８２】
以上に挙げられた方法により、正極を製造することができる。
（負極）
本実施形態のリチウム二次電池が有する負極は、正極よりも低い電位でリチウムイオンのドープかつ脱ドープが可能であればよく、負極活物質を含む負極合剤が負極集電体に担持されてなる電極、および負極活物質単独からなる電極を挙げることができる。
【００８３】
（負極活物質）
負極が有する負極活物質としては、炭素材料、カルコゲン化合物（酸化物、硫化物など）、窒化物、金属又は合金で、正極よりも低い電位でリチウムイオンのドープかつ脱ドープが可能な材料が挙げられる。
【００８４】
負極活物質として使用可能な炭素材料としては、天然黒鉛、人造黒鉛などの黒鉛、コークス類、カーボンブラック、熱分解炭素類、炭素繊維および有機高分子化合物焼成体を挙げることができる。
【００８５】
負極活物質として使用可能な酸化物としては、ＳｉＯ２、ＳｉＯなど式ＳｉＯｘ（ここで、ｘは正の実数）で表されるケイ素の酸化物；ＴｉＯ２、ＴｉＯなど式ＴｉＯｘ（ここで、ｘは正の実数）で表されるチタンの酸化物；Ｖ２Ｏ５、ＶＯ２など式ＶＯｘ（ここで、ｘは正の実数）で表されるバナジウムの酸化物；Ｆｅ３Ｏ４、Ｆｅ２Ｏ３、ＦｅＯなど式ＦｅＯｘ（ここで、ｘは正の実数）で表される鉄の酸化物；ＳｎＯ２、ＳｎＯなど式ＳｎＯｘ（ここで、ｘは正の実数）で表されるスズの酸化物；ＷＯ３、ＷＯ２など一般式ＷＯｘ（ここで、ｘは正の実数）で表されるタングステンの酸化物；Ｌｉ４Ｔｉ５Ｏ１２、ＬｉＶＯ２などのリチウムとチタン又はバナジウムとを含有する複合金属酸化物；を挙げることができる。
【００８６】
負極活物質として使用可能な硫化物としては、Ｔｉ２Ｓ３、ＴｉＳ２、ＴｉＳなど式ＴｉＳｘ（ここで、ｘは正の実数）で表されるチタンの硫化物；Ｖ３Ｓ４、ＶＳ２、ＶＳなど式ＶＳｘ（ここで、ｘは正の実数）で表されるバナジウムの硫化物；Ｆｅ３Ｓ４、ＦｅＳ２、ＦｅＳなど式ＦｅＳｘ（ここで、ｘは正の実数）で表される鉄の硫化物；Ｍｏ２Ｓ３、ＭｏＳ２など式ＭｏＳｘ（ここで、ｘは正の実数）で表されるモリブデンの硫化物；ＳｎＳ２、ＳｎＳなど式ＳｎＳｘ（ここで、ｘは正の実数）で表されるスズの硫化物；ＷＳ２など式ＷＳｘ（ここで、ｘは正の実数）で表されるタングステンの硫化物；Ｓｂ２Ｓ３など式ＳｂＳｘ（ここで、ｘは正の実数）で表されるアンチモンの硫化物；Ｓｅ５Ｓ３、ＳｅＳ２、ＳｅＳなど式ＳｅＳｘ（ここで、ｘは正の実数）で表されるセレンの硫化物；を挙げることができる。
【００８７】
負極活物質として使用可能な窒化物としては、Ｌｉ３Ｎ、Ｌｉ３−ｘＡｘＮ（ここで、ＡはＮｉおよびＣｏのいずれか一方又は両方であり、０＜ｘ＜３である。）などのリチウム含有窒化物を挙げることができる。
【００８８】
これらの炭素材料、酸化物、硫化物、窒化物は、１種のみ用いてもよく２種以上を併用して用いてもよい。また、これらの炭素材料、酸化物、硫化物、窒化物は、結晶質又は非晶質のいずれでもよい。
【００８９】
また、負極活物質として使用可能な金属としては、リチウム金属、シリコン金属およびスズ金属などを挙げることができる。
【００９０】
負極活物質として使用可能な合金としては、Ｌｉ−Ａｌ、Ｌｉ−Ｎｉ、Ｌｉ−Ｓｉ、Ｌｉ−Ｓｎ、Ｌｉ−Ｓｎ−Ｎｉなどのリチウム合金；Ｓｉ−Ｚｎなどのシリコン合金；Ｓｎ−Ｍｎ、Ｓｎ−Ｃｏ、Ｓｎ−Ｎｉ、Ｓｎ−Ｃｕ、Ｓｎ−Ｌａなどのスズ合金；Ｃｕ２Ｓｂ、Ｌａ３Ｎｉ２Ｓｎ７などの合金；を挙げることもできる。
【００９１】
これらの金属や合金は、例えば箔状に加工された後、主に単独で電極として用いられる。
【００９２】
上記負極活物質の中では、充電時に未充電状態から満充電状態にかけて負極の電位がほとんど変化しない（電位平坦性がよい）、平均放電電位が低い、繰り返し充放電させたときの容量維持率が高い（サイクル特性がよい）などの理由から、天然黒鉛、人造黒鉛などの黒鉛を主成分とする炭素材料が好ましく用いられる。炭素材料の形状としては、例えば天然黒鉛のような薄片状、メソカーボンマイクロビーズのような球状、黒鉛化炭素繊維のような繊維状、又は微粉末の凝集体などのいずれでもよい。
【００９３】
前記の負極合剤は、必要に応じて、バインダーを含有してもよい。バインダーとしては、熱可塑性樹脂を挙げることができ、具体的には、ＰＶｄＦ、熱可塑性ポリイミド、カルボキシメチルセルロース、ポリエチレンおよびポリプロピレンを挙げることができる。
【００９４】
（負極集電体）
負極が有する負極集電体としては、Ｃｕ、Ｎｉ、ステンレスなどの金属材料を形成材料とする帯状の部材を挙げることができる。なかでも、リチウムと合金を作り難く、加工しやすいという点で、Ｃｕを形成材料とし、薄膜状に加工したものが好ましい。
【００９５】
このような負極集電体に負極合剤を担持させる方法としては、正極の場合と同様に、加圧成型による方法、溶媒などを用いてペースト化し負極集電体上に塗布、乾燥後プレスし圧着する方法が挙げられる。
【００９６】
（セパレータ）
本実施形態のリチウム二次電池が有するセパレータとしては、例えば、ポリエチレン、ポリプロピレンなどのポリオレフィン樹脂、フッ素樹脂、含窒素芳香族重合体などの材質からなる、多孔質膜、不織布、織布などの形態を有する材料を用いることができる。また、これらの材質を２種以上用いてセパレータを形成してもよいし、これらの材料を積層してセパレータを形成してもよい。
【００９７】
本実施形態において、セパレータは、電池使用時（充放電時）に電解質を良好に透過させるため、ＪＩＳ  Ｐ  ８１１７で定められるガーレー法による透気抵抗度が、５０秒／１００ｃｃ以上、３００秒／１００ｃｃ以下であることが好ましく、５０秒／１００ｃｃ以上、２００秒／１００ｃｃ以下であることがより好ましい。
【００９８】
また、セパレータの空孔率は、好ましくは３０体積％以上８０体積％以下、より好ましくは４０体積％以上７０体積％以下である。セパレータは空孔率の異なるセパレータを積層したものであってもよい。
【００９９】
（電解液）
本実施形態のリチウム二次電池が有する電解液は、電解質および有機溶媒を含有する。
【０１００】
電解液に含まれる電解質としては、ＬｉＣｌＯ４、ＬｉＰＦ６、ＬｉＡｓＦ６、ＬｉＳｂＦ６、ＬｉＢＦ４、ＬｉＣＦ３ＳＯ３、ＬｉＮ（ＳＯ２ＣＦ３）２、ＬｉＮ（ＳＯ２Ｃ２Ｆ５）２、ＬｉＮ（ＳＯ２ＣＦ３）（ＣＯＣＦ３）、Ｌｉ（Ｃ４Ｆ９ＳＯ３）、ＬｉＣ（ＳＯ２ＣＦ３）３、Ｌｉ２Ｂ１０Ｃｌ１０、ＬｉＢＯＢ（ここで、ＢＯＢは、ｂｉｓ（ｏｘａｌａｔｏ）ｂｏｒａｔｅのことである。）、ＬｉＦＳＩ（ここで、ＦＳＩはｂｉｓ（ｆｌｕｏｒｏｓｕｌｆｏｎｙｌ）ｉｍｉｄｅのことである）、低級脂肪族カルボン酸リチウム塩、ＬｉＡｌＣｌ４などのリチウム塩が挙げられ、これらの２種以上の混合物を使用してもよい。なかでも電解質としては、フッ素を含むＬｉＰＦ６、ＬｉＡｓＦ６、ＬｉＳｂＦ６、ＬｉＢＦ４、ＬｉＣＦ３ＳＯ３、ＬｉＮ（ＳＯ２ＣＦ３）２およびＬｉＣ（ＳＯ２ＣＦ３）３からなる群より選ばれる少なくとも１種を含むものを用いることが好ましい。
【０１０１】
また前記電解液に含まれる有機溶媒としては、例えばプロピレンカーボネート、エチレンカーボネート、ジメチルカーボネート、ジエチルカーボネート、エチルメチルカーボネート、４−トリフルオロメチル−１，３−ジオキソラン−２−オン、１，２−ジ（メトキシカルボニルオキシ）エタンなどのカーボネート類；１，２−ジメトキシエタン、１，３−ジメトキシプロパン、ペンタフルオロプロピルメチルエーテル、２，２，３，３−テトラフルオロプロピルジフルオロメチルエーテル、テトラヒドロフラン、２−メチルテトラヒドロフランなどのエーテル類；ギ酸メチル、酢酸メチル、γ−ブチロラクトンなどのエステル類；アセトニトリル、ブチロニトリルなどのニトリル類；Ｎ，Ｎ−ジメチルホルムアミド、Ｎ，Ｎ−ジメチルアセトアミドなどのアミド類；３−メチル−２−オキサゾリドンなどのカーバメート類；スルホラン、ジメチルスルホキシド、１，３−プロパンサルトンなどの含硫黄化合物、又はこれらの有機溶媒にさらにフルオロ基を導入したもの（有機溶媒が有する水素原子のうち１以上をフッ素原子で置換したもの）を用いることができる。
【０１０２】
有機溶媒としては、これらのうちの２種以上を混合して用いることが好ましい。中でもカーボネート類を含む混合溶媒が好ましく、環状カーボネートと非環状カーボネートとの混合溶媒および環状カーボネートとエーテル類との混合溶媒がさらに好ましい。環状カーボネートと非環状カーボネートとの混合溶媒としては、エチレンカーボネート、ジメチルカーボネートおよびエチルメチルカーボネートを含む混合溶媒が好ましい。このような混合溶媒を用いた電解液は、動作温度範囲が広く、高い電流レートにおける充放電を行っても劣化し難く、長時間使用しても劣化し難く、かつ負極の活物質として天然黒鉛、人造黒鉛などの黒鉛材料を用いた場合でも難分解性であるという多くの特長を有する。
【０１０３】
また、電解液としては、得られるリチウム二次電池の安全性が高まるため、ＬｉＰＦ６などのフッ素を含むリチウム塩およびフッ素置換基を有する有機溶媒を含む電解液を用いることが好ましい。ペンタフルオロプロピルメチルエーテル、２，２，３，３−テトラフルオロプロピルジフルオロメチルエーテルなどのフッ素置換基を有するエーテル類とジメチルカーボネートとを含む混合溶媒は、高い電流レートにおける充放電を行っても容量維持率が高いため、さらに好ましい。
【０１０４】
上記の電解液の代わりに固体電解質を用いてもよい。固体電解質としては、例えばポリエチレンオキサイド系の高分子化合物、ポリオルガノシロキサン鎖又はポリオキシアルキレン鎖の少なくとも一種以上を含む高分子化合物などの有機系高分子電解質を用いることができる。また、高分子化合物に非水電解液を保持させた、いわゆるゲルタイプのものを用いることもできる。またＬｉ２Ｓ−ＳｉＳ２、Ｌｉ２Ｓ−ＧｅＳ２、Ｌｉ２Ｓ−Ｐ２Ｓ５、Ｌｉ２Ｓ−Ｂ２Ｓ３、Ｌｉ２Ｓ−ＳｉＳ２−Ｌｉ３ＰＯ４、Ｌｉ２Ｓ−ＳｉＳ２−Ｌｉ２ＳＯ４、Ｌｉ２Ｓ−ＧｅＳ２−Ｐ２Ｓ５などの硫化物を含む無機系固体電解質が挙げられ、これらの２種以上の混合物を用いてもよい。これら固体電解質を用いることで、リチウム二次電池の安全性をより高めることができることがある。
【０１０５】
また、本実施形態のリチウム二次電池において、固体電解質を用いる場合には、固体電解質がセパレータの役割を果たす場合もあり、その場合には、セパレータを必要としないこともある。
【０１０６】
以上のような構成の正極活物質は、上述した本実施形態のリチウム含有複合金属酸化物を用いているため、正極活物質を用いたリチウム二次電池を、電池内部で生じる副反応を抑制することができる。
【０１０７】
また、以上のような構成の正極は、上述した本実施形態のリチウム二次電池用正極活物質を有するため、リチウム二次電池を、電池内部で生じる副反応を抑制することができる。
【０１０８】
さらに、以上のような構成のリチウム二次電池は、上述した正極を有するため、従来よりも電池内部で生じる副反応を抑制したリチウム二次電池となる。
【実施例】
【０１０９】
次に、本発明を実施例によりさらに詳細に説明する。
【０１１０】
本実施例においては、リチウム金属複合酸化物粉末の評価を下記の方法により実施した。
【０１１１】
＜組成分析＞
後述の方法で製造されるリチウム金属複合酸化物粉末の組成分析は、得られたリチウム複合金属化合物の粉末を塩酸に溶解させた後、誘導結合プラズマ発光分析装置（エスアイアイ・ナノテクノロジー株式会社製、ＳＰＳ３０００）を用いて行った。
【０１１２】
＜ＢＥＴ比表面積測定＞
リチウム金属複合酸化物粉末１ｇを窒素雰囲気中、１０５℃で３０分間乾燥させた後、マウンテック社製Ｍａｃｓｏｒｂ（登録商標）を用いて測定した（単位：ｍ２／ｇ）。
【０１１３】
＜平均一次粒子径の測定＞
リチウム金属複合酸化物粉末を、サンプルステージ上に貼った導電性シート上に載せ、日本電子株式会社製ＪＳＭ−５５１０を用いて、加速電圧が２０ｋＶの電子線を照射してＳＥＭ観察を行った。ＳＥＭ観察により得られた画像（ＳＥＭ写真）から任意に５０個の一次粒子を抽出し、それぞれの一次粒子について、一次粒子の投影像を一定方向から引いた平行線ではさんだ平行線間の距離（定方向径）を一次粒子の粒子径として測定した。得られた一次粒子の粒子径の算術平均値が、リチウム金属複合酸化物粉末の平均一次粒子径とした。
【０１１４】
＜硫酸根含有量（質量％）に対するリチウム以外のアルカリ金属含有量（質量％）の比の測定＞
硫酸根含有量（質量％）に対するリチウム以外のアルカリ金属含有量（質量％）の比は下記の方法により測定した。
リチウム金属複合酸化物粉末を塩酸に溶解させた後、誘導結合プラズマ発光分析法（ＩＣＰ）を行い、硫黄原子量およびリチウム以外のアルカリ金属の原子量を測定した。次いで、測定した硫黄原子量を硫酸根に換算した。測定したリチウム以外のアルカリ金属の原子量および硫酸根量からリチウム金属複合酸化物粉末に含有されたリチウム以外のアルカリ金属の含有量（質量％）および硫酸根含有量（質量％）を算出し、リチウム以外のアルカリ金属の含有量（質量％）の値を、硫酸根含有量（質量％）の値で除し、硫酸根含有量（質量％）に対するリチウム以外のアルカリ金属含有量（質量％）の比を算出した。
【０１１５】
＜リチウム金属複合酸化物粉末に含まれる残留リチウム定量（中和滴定）＞
リチウム金属複合酸化物粉末２０ｇと純水１００ｇを５００ｍｌビーカーに入れ、５分間撹拌した。撹拌後、リチウム金属複合酸化物を濾過し、残った濾液の６０ｇに０．１ｍｏｌ／Ｌ塩酸を滴下し、ｐＨメーターにて濾液のｐＨを測定した。ｐＨ＝８．３±０．１時の塩酸の滴定量をＡｍｌ、ｐＨ＝４．５±０．１時の塩酸の滴定量をＢｍｌとして、下記の計算式より、リチウム金属複合酸化物中に残存する炭酸リチウム及び水酸化リチウム濃度を算出した。下記の式中、炭酸リチウム及び水酸化リチウムの分子量は、各原子量を、Ｈ；１．０００、Ｌｉ；６．９４１、Ｃ；１２、Ｏ；１６、として算出した。
炭酸リチウム濃度（％）＝
０．１×（Ｂ−Ａ）／１０００×７３．８８２／（２０×６０／１００）×１００
水酸化リチウム濃度（％）＝
０．１×（２Ａ−Ｂ）／１０００×２３．９４１／（２０×６０／１００）×１００
【０１１６】
＜リチウム金属複合酸化物粉末の粒度分布測定＞
測定するリチウム金属複合酸化物の粉末０．１ｇを、０．２質量％ヘキサメタりん酸ナトリウム水溶液５０ｍｌに投入し、該粉末を分散させた分散液を得た。得られた分散液についてマルバーン社製マスターサイザー２０００（レーザー回折散乱粒度分布測定装置）を用いて、粒度分布を測定し、体積基準の累積粒度分布曲線を得た。得られた累積粒度分布曲線において、５０％累積時の体積粒度をリチウム金属複合酸化物粉末の５０％累積体積粒度Ｄ５０とした。さらに、得られた累積粒度分布曲線において、１０％累積時の体積粒度をリチウム金属複合酸化物粉末の１０％累積体積粒度Ｄ１０とした。さらに、得られた累積粒度分布曲線において、９０％累積時の体積粒度をリチウム金属複合酸化物粉末の９０％累積体積粒度Ｄ９０とした。
【０１１７】
＜水分含有量＞
測定するリチウム金属複合酸化物の粉末１ｇについて電量法カールフィッシャー水分計（８３１  Ｃｏｕｌｏｍｅｔｅｒ、Ｍｅｔｒｏｈｍ社製）を用い、リチウム金属複合酸化物の水分含有量を測定した。
【０１１８】
＜電極塗工性試験＞
後述の方法で製造されるリチウム金属複合酸化物粉末を正極活物質とし、該正極活物質と導電材（アセチレンブラック）とバインダー（ＰＶｄＦ）とを、リチウム二次電池用正極活物質：導電材：バインダー＝９２：５：３（質量比）の組成となるように加えて混練することにより、ペースト状の正極合剤を調製した。なお、バインダー（ＰＶｄＦ）はＮ−メチル−２−ピロリドンを溶媒とし、バインダー濃度が５質量％となるように調整したものを用いた。
【０１１９】
得られたペースト状の正極合剤を、集電体となる厚さ４０μｍのＡｌ箔に、オートアプリケーターを用いて塗布して６０℃で５時間乾燥し、線圧１２０ｋＮ／ｍの圧力でプレスを行った。その後、１５０℃で８時間真空乾燥を行い、リチウム二次電池用正極を得た。このリチウム二次電池用正極の電極面積は１．６５ｃｍ２とし、電極に塗布された正極合材量は１０±１ｍｇ／ｃｍ２となるようにペースト状の正極合材の塗布厚みを調整した。
【０１２０】
得られた電極の膜厚を、マイクロメーターで５点測定した。なお、膜厚の測定点は同一電極面内で均一に分散するように測定点を選定した。得られた５点の電極膜厚から平均電極膜厚を算出し、該平均電極膜厚から±２μｍを超える測定点がない場合に電極の塗工性が高く、±２μｍを超える測定点がある場合には電極の塗工性が低いと判断した。
表１中においては、電極塗工性が高ければ「〇」とし、低ければ「×」とした。
【０１２１】
≪実施例１≫
１．正極活物質１の製造
攪拌器およびオーバーフローパイプを備えた反応槽内に水を入れた後、水酸化ナトリウム水溶液を添加し、液温を５０℃に保持した。
【０１２２】
硫酸ニッケル水溶液と硫酸コバルト水溶液と硫酸マンガン水溶液とを、ニッケル原子とコバルト原子とマンガン原子との原子比が０．６０：０．２０：０．２０となるように混合して、混合原料液を調製した。
【０１２３】
次いで、反応槽内に、攪拌下、この混合原料溶液と硫酸アンモニウム水溶液を錯化剤として連続的に添加し、窒素ガスを反応槽内に連続通気させた。反応槽内の溶液のｐＨが１１．７になるよう水酸化ナトリウム水溶液を適時滴下し、ニッケルコバルトマンガン複合水酸化物粒子を得て、洗浄した後、遠心分離機で脱水し、洗浄、脱水、単離して１０５℃で乾燥することにより、ニッケルコバルトマンガン複合水酸化物１を得た。
【０１２４】
ニッケルコバルトマンガン複合水酸化物粒子１と炭酸リチウム粉末と硫酸カリウム粉末を、Ｌｉ／（Ｎｉ＋Ｃｏ＋Ｍｎ）＝１．２０、Ｋ２ＳＯ４/（Ｌｉ２ＣＯ３＋Ｋ２ＳＯ４）＝０．１０(ｍоｌ比)となるように秤量して混合した後、大気雰囲気下９００℃で８時間焼成して、リチウム金属複合酸化物粉末を得た。上記粉末と純水とを全体量に対して上記粉末重量の割合が０．３になるように混合し作製したスラリーを２０分間撹拌させた後、脱水、単離し、１０５℃で乾燥することにより正極活物質１を得た。
【０１２５】
正極活物質１の評価
得られた正極活物質１の組成分析を行い、組成式（１）に対応させたところ、ｘ＝０．０３、ｙ＝０．２０、ｚ＝０．２０、ｗ＝０．００であった。
【０１２６】
正極活物質１のＢＥＴ比表面積、平均一次粒子径(表１中、「一次粒子径」と記載する)、硫酸根含有量（質量％）に対するリチウム以外のアルカリ金属含有量（質量％）の比、炭酸リチウム含有量、水酸化リチウム含有量、リチウム以外のアルカリ金属含有量、Ｄ５０、（Ｄ９０−Ｄ１０）／Ｄ５０、水分含有量をＢＥＴ比表面積で除した値、電極塗工性（表１中、「塗工性」と記載する）の結果を表１に記載する。
【０１２７】
≪実施例２≫
ニッケルコバルトマンガン複合水酸化物粒子１と炭酸リチウム粉末と硫酸カリウム粉末を、Ｌｉ／（Ｎｉ＋Ｃｏ＋Ｍｎ）＝１．２０、Ｋ２ＳＯ４/（Ｌｉ２ＣＯ３＋Ｋ２ＳＯ４）＝０．１０(ｍоｌ比)となるように秤量して混合した後、大気雰囲気下９２５℃で８時間焼成して、リチウム金属複合酸化物粉末を得た。上記粉末と純水とを全体量に対して上記粉末重量の割合が０．３になるように混合し作製したスラリーを２０分間撹拌させた後、脱水、単離し、１０５℃で乾燥することにより正極活物質２を得た。
【０１２８】
正極活物質２の評価
得られた正極活物質２の組成分析を行い、組成式（１）に対応させたところ、ｘ＝０．０２、ｙ＝０．２０、ｚ＝０．２０、ｗ＝０．００であった。
【０１２９】
正極活物質２のＢＥＴ比表面積、平均一次粒子径(表１中、「一次粒子径」と記載する)、硫酸根含有量（質量％）に対するリチウム以外のアルカリ金属含有量（質量％）の比、炭酸リチウム含有量、水酸化リチウム含有量、リチウム以外のアルカリ金属含有量、Ｄ５０、（Ｄ９０−Ｄ１０）／Ｄ５０、水分含有量をＢＥＴ比表面積で除した値、電極塗工性（表１中、「塗工性」と記載する）の結果を表１に記載する。
【０１３０】
≪実施例３≫
１．正極活物質３の製造
攪拌器およびオーバーフローパイプを備えた反応槽内に水を入れた後、水酸化ナトリウム水溶液を添加し、液温を５０℃に保持した。
【０１３１】
硫酸ニッケル水溶液と硫酸コバルト水溶液と硫酸アルミニウム水溶液とを、ニッケル原子とコバルト原子とマンガン原子との原子比が０．９０：０．０７：０．０３となるように混合して、混合原料液を調製した。
【０１３２】
次いで、反応槽内に、攪拌下、この混合原料溶液と硫酸アンモニウム水溶液を錯化剤として連続的に添加し、窒素ガスを反応槽内に連続通気させた。反応槽内の溶液のｐＨが１１．４になるよう水酸化ナトリウム水溶液を適時滴下し、ニッケルコバルトアルミニウム複合水酸化物粒子を得て、洗浄した後、遠心分離機で脱水し、洗浄、脱水、単離して１０５℃で乾燥することにより、ニッケルコバルトアルミニウム複合水酸化物２を得た。
【０１３３】
ニッケルコバルトアルミニウム複合水酸化物粒子２と水酸化リチウム一水和物粉末と硫酸カリウム粉末を、Ｌｉ／（Ｎｉ＋Ｃｏ＋Ａｌ）＝１．２０、Ｋ２ＳＯ４/（ＬｉＯＨ＋Ｋ２ＳＯ４）＝０．１０(ｍоｌ比)となるように秤量して混合した後、酸素囲気下８４０℃で８時間焼成して、リチウム金属複合酸化物粉末を得た。上記粉末と純水とを全体量に対して上記粉末重量の割合が０．４になるように混合し作製したスラリーを２０分間撹拌させた後、脱水、単離し、１０５℃で乾燥することにより正極活物質３を得た。
【０１３４】
正極活物質３の評価
得られた正極活物質３の組成分析を行い、組成式（１）に対応させたところ、ｘ＝０．０１、ｙ＝０．０７、ｚ＝０．００、ｗ＝０．０３であった。
【０１３５】
正極活物質３のＢＥＴ比表面積、平均一次粒子径(表１中、「一次粒子径」と記載する)、硫酸根含有量（質量％）に対するリチウム以外のアルカリ金属含有量（質量％）の比、炭酸リチウム含有量、水酸化リチウム含有量、リチウム以外のアルカリ金属含有量、Ｄ５０、（Ｄ９０−Ｄ１０）／Ｄ５０、水分含有量をＢＥＴ比表面積で除した値、電極塗工性（表１中、「塗工性」と記載する）の結果を表１に記載する。
【０１３６】
≪比較例１≫
１．正極活物質４の製造
ニッケルコバルトマンガン複合水酸化物粒子１と炭酸リチウム粉末とを、Ｌｉ／（Ｎｉ＋Ｃｏ＋Ｍｎ）＝１．２０となるように秤量して混合したとした以外は実施例１と同様の方法で正極活物質４を得た。
【０１３７】
２．正極活物質４の評価  
正極活物質４の組成分析を行い、組成式（Ｉ）に対応させたところ、ｘ＝０.０２、ｙ＝０．２０、ｚ＝０．２０、ｗ＝０であった。
【０１３８】
正極活物質４のＢＥＴ比表面積、平均一次粒子径(表１中、「一次粒子径」と記載する)、硫酸根含有量（質量％）に対するリチウム以外のアルカリ金属含有量（質量％）の比、炭酸リチウム含有量、水酸化リチウム含有量、リチウム以外のアルカリ金属含有量、Ｄ５０、（Ｄ９０−Ｄ１０）／Ｄ５０、水分含有量をＢＥＴ比表面積で除した値、電極塗工性（表１中、「塗工性」と記載する）の結果を表１に記載する。
【０１３９】
≪比較例２≫
ニッケルコバルトマンガン複合水酸化物粒子１と炭酸リチウム粉末とを、Ｌｉ／（Ｎｉ＋Ｃｏ＋Ｍｎ）＝１．２０となるように秤量して混合した後、大気雰囲気下９２５℃で８時間焼成して、リチウム金属複合酸化物粉末を得た。上記粉末と純水とを全体量に対して上記粉末重量の割合が０．２になるように混合し作製したスラリーを２０分間撹拌させた後、脱水、単離し、１０５℃で乾燥することにより正極活物質５を得た。
【０１４０】
正極活物質５の評価
得られた正極活物質５の組成分析を行い、組成式（１）に対応させたところ、ｘ＝０．０２、ｙ＝０．２０、ｚ＝０．２０、ｗ＝０．００であった。
【０１４１】
正極活物質５のＢＥＴ比表面積、平均一次粒子径(表１中、「一次粒子径」と記載する)、硫酸根含有量（質量％）に対するリチウム以外のアルカリ金属含有量（質量％）の比、炭酸リチウム含有量、水酸化リチウム含有量、リチウム以外のアルカリ金属含有量、Ｄ５０、（Ｄ９０−Ｄ１０）／Ｄ５０、水分含有量をＢＥＴ比表面積で除した値、電極塗工性（表１中、「塗工性」と記載する）の結果を表１に記載する。
【０１４２】
≪比較例３≫
ニッケルコバルトアルミニウム複合水酸化物粒子１と水酸化リチウム一水和物粉末と硫酸カリウム粉末を、Ｌｉ／（Ｎｉ＋Ｃｏ＋Ａｌ）＝１．２０となるように秤量して混合した後、酸素囲気下８４０℃で８時間焼成して、リチウム金属複合酸化物粉末を得た。上記粉末と純水とを全体量に対して上記粉末重量の割合が０．５になるように混合し作製したスラリーを２０分間撹拌させた後、脱水、単離し、１０５℃で乾燥することにより正極活物質３を得た。
【０１４３】
正極活物質６の評価
得られた正極活物質６の組成分析を行い、組成式（１）に対応させたところ、ｘ＝０．１２、ｙ＝０．０７、ｚ＝０．００、ｗ＝０．０３であった。
【０１４４】
正極活物質６のＢＥＴ比表面積、平均一次粒子径(表１中、「一次粒子径」と記載する)、硫酸根含有量（質量％）に対するリチウム以外のアルカリ金属含有量（質量％）の比、炭酸リチウム含有量、水酸化リチウム含有量、リチウム以外のアルカリ金属含有量、Ｄ５０、（Ｄ９０−Ｄ１０）／Ｄ５０、水分含有量をＢＥＴ比表面積で除した値、電極塗工性（表１中、「塗工性」と記載する）の結果を表１に記載する。
【０１４５】
【表１】
2019160572.tif 000002
【０１４６】
表１に記載の結果の通り、本発明を適用した実施例１〜３は、塗工性がすべて「〇」であった。
【符号の説明】
【０１４７】
１…セパレータ、２…正極、３…負極、４…電極群、５…電池缶、６…電解液、７…トップインシュレーター、８…封口体、１０…リチウム二次電池、２１…正極リード、３１…負極リード
【図１Ａ】
2019160572.tif 000003
【図１Ｂ】
2019160572.tif 000004
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
一次粒子のみ、もしくは該一次粒子と該一次粒子が凝集して形成された二次粒子と、から構成されたリチウム金属複合酸化物粉末であって、
下記組成式（１）で表され、下記（Ａ）、（Ｂ）及び（Ｃ）の要件を全て満たし、中和滴定により測定される前記リチウム金属複合酸化物粉末の残存アルカリに含まれる炭酸リチウムの含有量が、０．７質量％以下であり、かつ、中和滴定により測定される前記リチウム金属複合酸化物粉末の残存アルカリに含まれる水酸化リチウムの含有量が０．７質量％以下であることを特徴とするリチウム金属複合酸化物粉末。
Ｌｉ［Ｌｉｘ（Ｎｉ（１−ｙ−ｚ−ｗ）ＣｏｙＭｎｚＭｗ）１−ｘ］Ｏ２      （１）
（ただし、ＭはＦｅ、Ｃｕ、Ｔｉ、Ｍｇ、Ａｌ、Ｗ、Ｂ、Ｍｏ、Ｎｂ、Ｚｎ、Ｓｎ、Ｚｒ、Ｇａ及びＶからなる群より選択される１種以上の金属元素であり、−０．１≦ｘ≦０．２、０≦ｙ≦０．４、０≦ｚ≦０．４、０≦ｗ≦０．１を満たす。）
（Ａ）ＢＥＴ比表面積が２ｍ２／ｇ未満である。
（Ｂ）前記一次粒子の平均粒子径が１μｍ以上である。
（Ｃ）硫酸根含有量（質量％）に対するリチウム以外のアルカリ金属含有量（質量％）の比が０．１以上５０未満である。
【請求項２】
水分含有量（質量％）をＢＥＴ比表面積（ｍ２／ｇ）で除した値が０．００５以上０．５以下である請求項１に記載のリチウム金属複合酸化物粉末。
【請求項３】
一次粒子のみ、もしくは該一次粒子と該一次粒子が凝集して形成された二次粒子と、から構成されたリチウム金属複合酸化物粉末であって、
下記組成式（１）で表され、下記（Ａ）、（Ｂ）及び（Ｃ）の要件を全て満たし、水分含有量（質量％）をＢＥＴ比表面積（ｍ２／ｇ）で除した値が０．００５以上０．５以下であることを特徴とするリチウム金属複合酸化物粉末。
Ｌｉ［Ｌｉｘ（Ｎｉ（１−ｙ−ｚ−ｗ）ＣｏｙＭｎｚＭｗ）１−ｘ］Ｏ２      （１）
（ただし、ＭはＦｅ、Ｃｕ、Ｔｉ、Ｍｇ、Ａｌ、Ｗ、Ｂ、Ｍｏ、Ｎｂ、Ｚｎ、Ｓｎ、Ｚｒ、Ｇａ及びＶからなる群より選択される１種以上の金属元素であり、−０．１≦ｘ≦０．２、０≦ｙ≦０．４、０≦ｚ≦０．４、０≦ｗ≦０．１を満たす。）
（Ａ）ＢＥＴ比表面積が２ｍ２／ｇ未満である。
（Ｂ）前記一次粒子の平均粒子径が１μｍ以上である。
（Ｃ）硫酸根含有量（質量％）に対するリチウム以外のアルカリ金属含有量（質量％）の比が０．１以上５０未満である。
【請求項４】
リチウム以外のアルカリ金属含有量が０．００１質量％以上０．０５質量％以下である、請求項１〜３のいずれか１項に記載のリチウム金属複合酸化物粉末。
【請求項５】
粒度分布測定値から求めた１０％累積径（Ｄ１０）、５０％累積径（Ｄ５０）および９０％累積径（Ｄ９０）において、５０％累積径（Ｄ５０）が２μｍ以上１５μｍ以下であり、さらに、下記式（Ｄ）の関係を満たす請求項１〜４のいずれか１項に記載のリチウム金属複合酸化物粉末。
０．８≦（Ｄ９０−Ｄ１０）／Ｄ５０≦３．５・・・（Ｄ）
【請求項６】
請求項１〜５のいずれか１項に記載のリチウム金属複合酸化物粉末を含有する、リチウム二次電池用正極活物質。
【請求項７】
請求項６に記載のリチウム二次電池用正極活物質を含有する正極。
【請求項８】
請求項７に記載の正極を有するリチウム二次電池。
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
一次粒子のみ、もしくは該一次粒子と該一次粒子が凝集して形成された二次粒子と、から構成されたリチウム金属複合酸化物粉末であって、
下記組成式（１）で表され、下記（Ａ）、（Ｂ）及び（Ｃ）の要件を全て満たすことを特徴とするリチウム金属複合酸化物粉末。
Ｌｉ［Ｌｉｘ（Ｎｉ（１−ｙ−ｚ−ｗ）ＣｏｙＭｎｚＭｗ）１−ｘ］Ｏ２      （１）
（ただし、ＭはＦｅ、Ｃｕ、Ｔｉ、Ｍｇ、Ａｌ、Ｗ、Ｂ、Ｍｏ、Ｎｂ、Ｚｎ、Ｓｎ、Ｚｒ、Ｇａ及びＶからなる群より選択される１種以上の金属元素であり、−０．１≦ｘ≦０．２、０≦ｙ≦０．４、０≦ｚ≦０．４、０≦ｗ≦０．１を満たす。）
（Ａ）ＢＥＴ比表面積が２ｍ２／ｇ未満である。
（Ｂ）前記一次粒子の平均粒子径が１μｍ以上である。
（Ｃ）硫酸根含有量（質量％）に対するリチウム以外のアルカリ金属含有量（質量％）の比が０．１以上５０未満である。
【請求項２】
中和滴定により測定される前記リチウム金属複合酸化物粉末の残存アルカリに含まれる炭酸リチウムの含有量が、０．７質量％以下であり、かつ、中和滴定により測定される前記リチウム金属複合酸化物粉末の残存アルカリに含まれる水酸化リチウムの含有量が０．７質量％以下である請求項１に記載のリチウム金属複合酸化物粉末。
【請求項３】
リチウム以外のアルカリ金属含有量が０．００１質量％以上０．０５質量％以下である、請求項１又は２に記載のリチウム金属複合酸化物粉末。
【請求項４】
粒度分布測定値から求めた１０％累積径（Ｄ１０）、５０％累積径（Ｄ５０）および９０％累積径（Ｄ９０）において、５０％累積径（Ｄ５０）が２μｍ以上１５μｍ以下であり、さらに、下記式（Ｄ）の関係を満たす請求項１〜３のいずれか１項に記載のリチウム金属複合酸化物粉末。
０．８≦（Ｄ９０−Ｄ１０）／Ｄ５０≦３．５・・・（Ｄ）
【請求項５】
水分含有量（質量％）をＢＥＴ比表面積（ｍ２／ｇ）で除した値が０．００５以上０．５以下である請求項１〜４のいずれか１項に記載のリチウム金属複合酸化物粉末。
【請求項６】
請求項１〜５のいずれか１項に記載のリチウム金属複合酸化物粉末を含有する、リチウム二次電池用正極活物質。
【請求項７】
請求項６に記載のリチウム二次電池用正極活物質を含有する正極。
【請求項８】
請求項７に記載の正極を有するリチウム二次電池。